ABS molding composition having improved crack and chemical resistance and its useThermoplastic molding composition scan be advantageously used in hydrofluoro olefin containing areas, comprising components A, B, C and, D: 10 to 35 wt.-% ABS graft rubber A obtained by emulsion polymerization, 50 to 75 wt.-% SAN copolymer B, 4 to 20 wt.-% copolymer C from ethylene and C1-C6-alkyl(meth)acrylate, and 4 to 20 wt.-% ABS graft rubber copolymer D obtained by mass polymerization.A method in which a thermoplastic molding composition is formed into a shaped article requiring resistance to hydrofluoro olefins, wherein the thermoplastic molding composition comprises components A, B, C, and D: (A) 10 to 35 wt.-% of at least one graft rubber copolymer A obtained by emulsion polymerization and built up from: (a1) 30 to 90 wt.-%, based on (A), of at least one graft base (a1) made from: (a11) 70 to 98 wt.-%, based on (a1), of at least one diene, and (a12) 2 to 30 wt.-%, based on (a1), of at least one monomer selected from the group consisting of styrene, α-methylstyrene, acrylonitrile, methacrylonitrile, and methyl methacrylate, and (a2) 10 to 70 wt.-%, based on (A), of a graft (a2), grafted onto the graft base and built up from: (a21) 65 to 95 wt.-%, based on (a2), of at least one vinylaromatic monomer, (a22) 5 to 35 wt.-%, based on (a2), of acrylonitrile and/or methacrylonitrile, and (a23) 0 to 20 wt.-%, based on (a2), of at least one monomer selected from the group consisting of C1-C4-alkyl(meth)acrylates, maleic anhydride, N-phenyl maleimide, N-cyclohexyl maleimide, and (meth)acrylamide;(B) 50 to 75 wt.-% of at least one copolymer B made from: (b1) 50 to 95 wt.-%, based on (B), of at least one vinylaromatic monomer, (b2) 5 to 50 wt.-%, based on (B), of acrylonitrile and/or methacrylonitrile, and (b3) 0 to 20 wt.-%, based on (B), of one or more of the monomers as described for (a23); (C) 4 to 20 wt.-% of at least one copolymer C made from (c1) 70 to 91 wt.-%, based on (C), of ethylene, (c2) 9 to 30 wt.-%, based on (C), at least one C1-C6-alkyl(meth)acrylate, and (c3) 0 to 15 wt.-%, based on (C), of at least one further comonomers copolymerizable with (c1) and (c2); and (D) 4 to 20 wt.-% of at least one graft rubber copolymer D obtained by mass polymerization and built up from: (d1) 10 to 25 wt.-%, based on (D), of at least one graft base (d1) made from: (d11) 75 to 100 wt.-%, based on (d1), of at least one diene, and (d12) 0 to 25 wt.-%, based on (d1), of at least one vinylaromatic monomer, and (d2) 75 to 90 wt.-%, based on (D), of a graft (d2), grafted onto the graft base and built up from: (d21) 68 to 82 wt.-%, based on (d2), of at least one vinylaromatic monomer, (d22) 18 to 32 wt.-%, based on (d2), of acrylonitrile or methacrylonitrile, and (d23) 0 to 20 wt.-%, based on (d2), of one or more of the monomers as described for (a23);wherein the sum of components A, B, C, and D totals 100 wt.-%.
개선된 균열 및 화학적 내성을 갖는 ＡＢＳ 몰딩 조성물 및 그의 사용열가소성 성형 조성물 스캔은 성분 A, B, C 및 D를 포함하는 히드로플루오로 올레핀 함유 영역에서 유리하게 사용되며: 유화 중합에 의해 수득된 ABS 그래프트 고무 A 10 내지 35 중량%, SAN 공중합체 B 50 내지 75 중량% , 에틸렌 및 C1-C6-알킬(메트)아크릴레이트로부터의 공중합체 C 4 내지 20 중량%, 및 괴상 중합에 의해 수득된 ABS 그라프트 고무 공중합체 D 4 내지 20 중량%.열가소성 성형 조성물이 히드로플루오로 올레핀에 대한 내성을 필요로 하는 성형품으로 성형되는 방법으로서, 열가소성 성형 조성물이 성분 A, B, C 및 D를 포함하는 방법: (A) 10 내지 35 중량%의 1종 이상의 유화 중합에 의해 수득되고 (a1) (A)를 기준으로 30 내지 90 중량%, (a11) 70 내지 98 wt. - (a1)을 기준으로 하나 이상의 디엔, 및 (a12) (a1)을 기준으로 2 내지 30 중량%, 스티렌, α-메틸스티렌으로 이루어진 군으로부터 선택되는 하나 이상의 단량체, 아크릴로니트릴, 메타크릴로니트릴, 및 메틸 메타크릴레이트, 및 (a2) (A)를 기준으로 10 내지 70 중량%의 그래프트 (a2), 그래프트 베이스 상에 그래프트되고 (a21) 65 내지 95 중량% .-(a2)를 기준으로 하나 이상의 비닐방향족 단량체, (a22) (a2)를 기준으로 5 내지 35 중량%의 아크릴로니트릴 및/또는 메타크릴로니트릴, 및 (a23) 0 내지 20 중량%. - %, (a2)를 기준으로, 군으로부터 선택된 하나 이상의 단량체 C1-C4-알킬(메트)아크릴레이트, 말레산 무수물, N-페닐 말레이미드, N-시클로헥실 말레이미드, 및 (메트)아크릴아미드로 이루어진, (B) 50 내지 75 중량%의 적어도 하나의 공중합체 B: (b1) (B)를 기준으로 50 내지 95 중량%의 하나 이상의 비닐방향족 단량체, (b2) (B)를 기준으로 5 내지 50 중량%의 아크릴로니트릴 및/또는 메타크릴로니트릴, 및 ( b3) (B)를 기준으로 0 내지 20 중량%의 (a23)에 대해 기재된 바와 같은 하나 이상의 단량체; (C) (C)를 기준으로 70 내지 91중량%의 (c2) 에틸렌을 기준으로 70 내지 91중량%의 (c1)로부터 제조된 하나 이상의 공중합체 C 4 내지 20중량%, (C), 하나 이상의 C1-C6-알킬(메트)아크릴레이트, 및 (c3) (C)를 기준으로 0 내지 15 중량%의 (c1) 및 (c2)와 공중합 가능한 하나 이상의 추가 공단량체 ); 및 (D) 4 내지 20 중량%의 1종 이상의 그라프트 고무 공중합체 D를 질량 중합에 의해 수득하고, (d1) (D)를 기준으로 10 내지 25 중량%의 1종 이상의 그라프트 (d1) (d1)을 기준으로 75 내지 100 중량%의 적어도 하나의 디엔, 및 (d12) (d1)을 기준으로 하여 0 내지 25 중량%의 하나 이상의 비닐방향족 단량체, 및 (d2) (D)를 기준으로 75 내지 90 중량%의 그래프트(d2)를 포함하며, 그래프트 베이스 상에 그래프트되고 (d21) 68 내지 82 중량%로 구성되며, (d2) 기준으로 하나 이상의 비닐방향족 단량체, (d22) (d2) 기준으로 18 내지 32 중량%의 아크릴로니트릴 또는 메타크릴로니트릴, 및 (d23) 기준으로 0 내지 20 중량% (d2) (a23)에 대해 기재된 바와 같은 하나 이상의 단량체로 이루어지며, 여기서 성분 A, B, C 및 D의 합은 100 중량%인 것을 특징으로 하는, 열가소성 성형 조성물을 히드로플루오로 올레핀에 대한 내성을 요구하는 성형품으로 성형하는 방법.